(57)【特許請求の範囲】
【請求項１】
インクジェット印刷可能な組成物の基板に対する付着に関する方法であって、インクジ
ェット印刷により基板上にインク組成物を付着させる工程を含み、
前記組成物は
（ａ）誘電性機能性材料、抵抗体機能性材料、若しくは導電性機能性材料からなる群から選択される電子機能性材料と、
（ｂ）ポリビニルピロリドンを含む有機ポリマーと、
（ｃ）有機溶媒、水、またはそれらの混合物から選択される分散ビヒクルとを含み、
前記機能性材料および前記有機ポリマーは前記分散ビヒクル中に分散され、および
前記組成物の粘度は、２５から３５℃の温度において、５ｍＰａ・ｓから５０ｍＰａ・ｓ
の間であることを特徴とする方法。
【請求項２】
前記インクジェット印刷可能な組成物および基板を焼成する工程をさらに含むことを特
徴とする請求項１に記載の方法。
【請求項３】
前記基板が、その表面張力を変更するように界面活性剤で処理されることを特徴とする請求項１に記載の方法。
【請求項４】
前記基板が、ガラス、セラミック、またはプラスチックから選択されることを特徴とす
る請求項１に記載の方法。
【請求項５】
前記組成物が、１０重量％までの無機樹脂酸塩をさらに含むことを特徴とする請求項１
に記載の方法。
【請求項６】
前記無機樹脂酸塩が、銀樹脂酸塩または金属樹脂酸塩の混合物であることを特徴とする
請求項５に記載の方法。
【請求項７】
前記機能性材料が、導電性機能性材料であることを特徴とする請求項１に記載の方法。
【請求項８】
前記導電性機能性材料が、脂肪酸界面活性剤で被覆された銀粉末であることを特徴とする請求項７に記載の方法。
【請求項９】
前記有機ポリマーが、ポリメタクリレートおよびポリアクリレートを含む群から選択さ
れる他のポリマーをさらに含むことを特徴とする請求項１に記載の方法。
【請求項１０】
前記組成物がモノマーをさらに含み、前記モノマーが紫外線硬化可能または熱硬化可能
であることを特徴とする請求項１に記載の方法。
【請求項１１】
前記モノマーが、トリエチロールプロパンエトキシトリアクリレート、トリメチロール
プロパントリアクリレート、ペンタエリトリトールトリアクリレート、ペンタエリトリト
ールトリメタクリレート、トリメチロールプロパントリメタクリレート、ペンタエリトリ
トールテトラアクリレート、ペンタエリトリトールテトラメタクリレート、トリエチレン
グリコールジアクリレート、トリエチレングリコールジメタクリレート、ポリオキシエチ
ル化トリメチロールプロパントリアクリレート、エチル化ペンタエリトリトールトリアク
リレート、ジペンタエリトリトールモノヒドロキシペンタアクリレートおよび１，１０−
デカンジオールジメタクリレートを含む群から選択されることを特徴とする請求項１０に記載の方法。
【請求項１２】
前記機能性材料が、組成物全体を基準にして１−６０重量％の範囲内で存在することを
特徴とする請求項１に記載の方法。
【請求項１３】
前記有機ポリマーが、組成物全体を基準にして１−１０重量％の範囲内で存在すること
を特徴とする請求項１に記載の方法。
【請求項１４】
前記分散ビヒクルが、組成物全体を基準にして４０−９５重量％の範囲内で存在するこ
とを特徴とする請求項１に記載の方法。
【請求項１５】
光開始剤をさらに含むことを特徴とする請求項１０に記載の方法。
【請求項１６】
前記有機溶媒が、脂肪族アルコール類、脂肪族アルコールのエステル類、テルペン類、
エチレングリコール、エチレングリコールのエステル類、カルビトールエステル類または
それらの混合物から選択されることを特徴とする請求項１に記載の方法。
【発明の詳細な説明】
【技術分野】
【０００１】
本発明は電子回路に関する。具体的には、本発明は種々の基板上へインク組成物をインクジェット印刷するために用られる材料および付着方法に関する。
【背景技術】
【０００２】
典型的には、電子回路および特に電極部品を製造するために用いられる技術は、パターンスクリーン印刷、フォトパターニング、またはフォトレジストマーキング加工により銅導電体ホイルをエッチングすることであった。３つの加工方法の中で、スクリーン印刷処理だけが加法的方法である。しかしながら、それはデジタル制御されない。電子産業における趨勢は、性能のためにより高い解像度とより微細な導電体配線とを必要とする、より小さくより安価な電子装置を作製することであるので、これらの目標を達成する導電体材料および方法を開発することが必要となってきている。
【０００３】
電子回路製造のための導電性材料の基板に対するインクジェット印刷の利用は、デジタル的および加法的な方法であり、それほど高価でなく、より迅速で、より環境を意識した、かつより柔軟性のある電子回路製造方法を提供する。そのドロップ−オン−デマンドの性能のために、ピエゾインクジェット技術が現在興味の中心である。
【０００４】
典型的には、ピエゾインクジェット技術は、噴射の瞬間において測定される粘度が２０ｍＰａ・ｓ（ミリパスカル秒）未満の液体を印刷できるに過ぎない。このような低い粘度は、慣用のサイズの銀粒子を含有する分散物のような安定で高濃度の分散物を作成することを困難にする。これは、金属粒子が直径数百ナノメートルより大きい場合、特に当てはまる。導電体組成物が低い粘度を有し、および低含有量の導電体材料を含有する際の別の難点は、幅が狭くそれでいてなお厚く印刷される導電体配線を得ることである。要するに、平坦な基板表面上に得られるインクジェット印刷された薄い導電体配線は、低い導電性を有する傾向がある。ナノメートルサイズ（すなわちナノサイズ）でコロイド状の導電体粒子は、安定で低粘度のインク組成物中の導電体材料の配合量を増大させるのを助ける可能性がある。ひいては、これは厚いインクジェット印刷された導電体配線を製造することを助ける。しかしながら、ナノサイズ粒子で製造された先行技術の導電体配線は、セラミック基板をベースとする用途の多くに必要である高温焼成中に切断または破損する傾向がある。
【０００５】
特許文献１は、（ａ）インクジェット印刷により、基板上に、溶媒中の材料のコロイド粒子の縣濁液を付着させる工程と；（ｂ）溶媒を蒸発させて、材料が基板上に残留する工程と；（ｃ）基板に対して付着された材料をレーザーアニールして、レーザー光線の経路によりパターンが画定される工程と；および（ｄ）レーザー光線によりアニールされなかった過剰材料を除去する工程とからなる、材料の付着により基板上のパターンを形成させるための方法を開示する（特許文献１参照）。
【０００６】
特許文献２は、水または有機溶媒と、２ｍＰａ・ｓ以下の粘度において１重量％以上８０重量％以下の量で前記水または有機溶媒中に分散された樹脂を含む、インクまたは電子部品を教示する（特許文献２参照）。特許文献２は、０．００１μｍ以上１０μｍ以下の粒度を有する金属粉末を少なくとも水もしくは有機溶剤中に２ポイズ以下の粘度において１重量％以上８０重量％以下の量で分散することによって調製されるインクを用いるインクジェット方式により、セラミックグリーンシート上に指定されたインクパターンを形成する工程を複数回数繰り返す工程と；このインクパターンを形成する複数のセラミックグリーンシートを積層して、セラミックの原料積層体を形成する工程と；指定された形状に切断し、焼成し、および外部電極を形成する工程とを含む、電子部品を製造するための方法をさらに教示している。
【０００７】
特許文献３は、２ポイズ以下の粘度を有し、粒度１０μｍ以下の金属粉末を水または有機溶媒中に１−８０重量％の濃度において分散させることにより形成され、および１０分間で１０ｍｍ以下または１００分間で２０ｍｍ以下の沈降を有する電子部品電極インクを教示する（特許文献３参照）。
【０００８】
【特許文献１】米国特許第５，１３２，２４８号明細書
【特許文献２】欧州特許出願公開第０９８９５７０号明細書
【特許文献３】特開２０００−３２７９６４号公報
【特許文献４】米国特許第３，３８０，８３１号明細書
【特許文献５】米国特許第２，９２７，０２２号明細書
【特許文献６】米国特許第２，７６０，８６３号明細書
【特許文献７】米国特許第２，８５０，４４５号明細書
【特許文献８】米国特許第２，８７５，０４７号明細書
【特許文献９】米国特許第３，０９７，０９６号明細書
【特許文献１０】米国特許第３，０７４，９７４号明細書
【特許文献１１】米国特許第３，０９７，０９７号明細書
【特許文献１２】米国特許第３，１４５，１０４号明細書
【特許文献１３】米国特許第３，４２７，１６１号明細書
【特許文献１４】米国特許第３，４７９，１８５号明細書
【特許文献１５】米国特許第３，５４９，３６７号明細書
【特許文献１６】米国特許第４，１６２，１６２号明細書
【発明の開示】
【発明が解決しようとする課題】
【０００９】
本発明者は、種々の基板上に対してインクジェット印刷技術により塗布することができる組成物を所望し、一方同時にこれら組成物は、多量の固体（例えば、銀の金属粉末）を含有し、噴射の瞬間において２０ｍＰａ・ｓ未満の粘度を有する安定な分散物として特徴づけられる。
【課題を解決するための手段】
【００１０】
本発明は、インクジェット印刷により基板上にインク組成物を付着する工程を含み、前記組成物は（ａ）機能性材料と、（ｂ）ポリビニルピロリドンを含む有機ポリマーと、（ｃ）有機溶媒、水、またはそれらの混合物から選択される分散ビヒクルとを含み、前記機能性材料および前記有機ポリマーは前記分散ビヒクル中に分散され、および前記組成物の粘度は２５℃から３５℃の温度において５ｍＰａ・ｓから５０ｍＰａ・ｓの間である、基板に対するインクジェット印刷可能な組成物の付着のための方法を提供する。
【発明を実施するための最良の形態】
【００１１】
本発明は、インクジェット印刷技術を含む種々の技術によって塗布することができるインク組成物の処方におけるポリビニルピロリドンのホモポリマーおよび／またはそのコポリマー類の使用を取り扱う。１つの実施形態では、組成物はピエゾインクジェット技術により塗布される。
【００１２】
さらに、本発明は、室温において２０ｍＰａ・ｓ未満の粘度を有し、高い含有率の、直径１．２μｍほどの大きさの、銀粒子のような固体（電気的機能性材料）を含有し、およびピエゾインクジェット方法によって印刷して電子回路を形成することができる安定なインク組成物を提供する。加えて、本発明の目的は、ナノサイズより大きい固体粒子を使用しながら、この低い粘度および高い配合量を維持することである。特に、安定した分散物を提供すると同時に、数百ナノメートルより大きい固体粒子を用いて低い粘度および高い配合量を維持することが目的である。
【００１３】
発明のさらなる目的は、約２４時間まで安定なままで、および振盪により再び安定化することが可能なインクジェット印刷可能な組成物を提供することである。さらに本発明のさらに別の目的は、インクジェット印刷技術を利用するこれら組成物の付着のための方法を提供することである。
【００１４】
本発明は、インク深さがより厚く、それでいてより細いインク組成物の線の付着を可能にし、それゆえ高い導電率が得られるような処理／方法をさらに提供する。加えて、インクジェット印刷された導電体配線は、高温焼成に耐えることができる。このインク付着の処理は、ピエゾインクジェット技術を含むがそれに限定されるものではない、インクジェット印刷技術により実施される。本発明の組成物の分散安定性が、インクの連続攪拌を必要とすることなしに、該組成物を印刷することを可能にする。機能性材料は、金属粉末の混合物、金属粉末および金属の樹脂酸塩、または金属粉末とフリット樹脂酸塩の混合物から構成される。
【００１５】
本明細書で使用される際に、機能性材料という用語は、導電性、抵抗性、誘電性のような適切な電気的機能性を与える材料を意味する。従って、より具体的には機能性材料は導電性機能性材料、誘電性機能性材料、および抵抗性機能性材料であってもよい。
【００１６】
本発明の改変された厚膜組成物（本明細書中では、インク組成物と呼ぶ）の主要成分を、以下で議論する。
【００１７】
Ｉ．  無機材料
Ａ．機能性材料
誘電性機能性材料の例は、チタン酸バリウムおよび二酸化チタン、抵抗性材料、燐光体および／または顔料を含む。
【００１８】
抵抗体機能性材料は、導電性酸化物を含む。本発明において、これらの機能性材料を使用してもよい。抵抗体組成物中の機能性材料の例は、Ｐｄ／ＡｇおよびＲｕＯ２である。
【００１９】
さらなる誘電性機能性材料は、ガラスまたはセラミック、セラミック粉末、酸化物および非酸化物のフリット、結晶化開始剤または阻害剤、界面活性剤、着色剤、有機媒体、およびこのような厚膜誘電性組成物の技術において一般的な他の成分を含む。
【００２０】
微細に分割された機能性材料の電気的機能性は、それ自体では、印刷適性に付随する問題を克服する本発明の能力には影響しない。
【００２１】
本発明の導電性回路要素を例示すると、導電体機能性材料は、金属粉末の混合物、金属粉末および金属樹脂酸塩、または金属粉末とフリット樹脂酸塩との混合物を含む。
【００２２】
典型的には粉末の形で用いられる導電性機能性材料の例：金、銀、銅、ニッケル、アルミニウム、白金、パラジウム、モリブデン、タングステン、タンタル、スズ、インジウム、ランタン、ガドリニウム、ルテニウム、コバルト、チタン、イットリウム、ユーロピウム、ガリウム、亜鉛、マグネシウム、バリウム、セリウム、ストロンチウム、鉛、アンチモン、およびそれらの組み合わせ、ならびに導電体組成物の技術において一般的な他のもの。
【００２３】
さらに、必須ではないが、脂肪酸界面活性剤を用いて機能性材料を被覆してもよい。脂肪酸界面活性剤の目的は、粉末が凝集することを防止することである。被覆された機能性粒子（機能性材料）は、界面活性剤で完全に被覆されていてもよく、または部分的に被覆されていてもよい。界面活性剤は、ステアリン酸、パルミチン酸、ステアレートの塩、パルミテートの塩、およびそれらの混合物から選択される。対イオンは、水素、アンモニウム、ナトリウム、カリウム、およびそれらの混合物であることができるが、それらに限定されるものではない。
【００２４】
ステアレートおよびパルミテートまたはそれらの塩の混合物が使用される場合、３０／７０から７０／３０の比、およびそれらに包含される全ての比の範囲内であることが好ましい。界面活性剤は、機能性粒子（機能性材料）上に見出されるにせよ、あるいは組成物に添加されるにせよ、機能性粒子（機能性材料）の重量を基準として０．１０−１重量％の範囲内で組成物中に見出される。
【００２５】
機能性粒子（機能性材料）は、溶媒と適切な量の界面活性剤に粒子を混合することによって被覆されてもよい。いくつかの適当な溶媒の例は、水、アルコール類、テキサノール、テルピネオール、グリコール類、および当該技術分野において知られている任意の他の溶媒を含む。溶媒は、界面活性剤に対して、被覆処理に影響を与えるのに充分な溶解性を与えるべきである。例えば、水中に良好に分散された未乾燥（non-dried）の銀のスラリー。他の実施形態は、有機溶媒および／または乾燥銀粉末を用いる。混合処理は、任意の混合手段により達成することができるが、通常は、例えば回転する攪拌羽根を有する攪拌容器、ボールミル、攪拌される媒体ミル、振動ミル、および超音波分散機が用いられる。
【００２６】
機能性粒子（機能性材料）の粒度分布は、インクジェット技術に関して機能性粒子を無効にするようなものを超えるべきではない。しかしながら、実際上、粒子の粒度（Ｄ５０）が０．００５μｍから２μｍの範囲内であることが好ましい。１つの実施形態において、粒度は０．１μｍから１．２μｍである。また別の実施形態において、粒度の範囲は０．３μｍから０．８μｍである。Ｄ１００は５μｍより大きくあるべきではない。本明細書において、「Ｄｎ」は、体積に基づく粒子分布累積曲線のｎ％点の粒子の粒径を意味する。
【００２７】
Ｂ．ポリマー
有機ポリマーは、本発明の組成物にとって重要である。有機ポリマーに関する最も重要な要件の一つは、機能性材料（例えば金属粉末）を組成物中に分散させる能力である。本発明は、ポリビニルピロリドンホモポリマーおよびそのコポリマーが、機能性材料（特に金属、とりわけ銀金属）を組成物中に分散させるのに最も有効な有機ポリマーであるという発見を開示する。ポリビニルピロリドン、他のモノマーとビニルピロリドンのコポリマーまたはそれらの混合物を独立的に用いてもよいし、あるいはポリメタクリレートおよびポリアクリレートのような他のポリマーとの組み合わせにおいて用いてもよい。
【００２８】
ポリビニルピロリドンコポリマーは、任意の他のモノマー（単数または複数）とビニルピロリドンのコポリマーであることができる。コポリマーの２つの実施形態は、ポリ（ビニルピロリドン−ｃｏ−ビニルアルコール）、およびポリ（ビニルピロリドン−ｃｏ−メタクリレート）である。コポリマー中のビニルピロリドンの量は、５重量％から１００重量％までの範囲で変動することができる。ポリビニルピロリドンまたはポリビニルピロリドンコポリマーの重量平均分子量Ｍｗは、１，０００から１，０００，０００までであることができる。１つの実施形態において、Ｍｗの範囲は２，０００から２０，０００である。さらなる実施形態において、Ｍｗの範囲は、５，０００から１０，０００である。
【００２９】
インク組成物中の機能性材料の濃度は、インクの電気的特性および粘度に対して、決定的に重要である。組成物中の機能性材料の推奨される濃度は、全組成物の重量に基づいて１から６０重量％までの範囲である。好適な濃度は、１％および６０％の限界より小さなもの、または大きなものを含んでもよい。なぜならば、適当な濃度は用途に関して適切な電気的特性と粘度を提供するようなものであるからである。導電性、抵抗性および誘電性の電気的特性を持つ組成物をもたらすように、機能性材料を選択する。そのような電気的特性の数値範囲は、機能性材料を他の機能性材料または不活性材料に混合することにより達成されてもよい。
【００３０】
Ｃ．無機バインダー
本明細書中に前述した電気的機能性材料は、有機媒体中に微細に分散され、無機バインダーを伴い、および任意選択的に無機樹脂酸塩、金属酸化物、セラミック、および他の粉末または固体のような充填剤を伴う。組成物中の無機バインダーの機能は、焼成後、焼結された粒子を基板に対して結合することである。無機バインダーの例は、ガラスバインダー（フリット類）、フリット樹脂酸塩（焼成中に分解してガラスフリットを形成する有機金属化合物）、金属酸化物およびセラミックを含む。ガラスフリット組成物は、厚膜ペーストにおいて慣用的に用いられるものであるが、さらに微細に粉砕される。所望されるガラス転移温度は、３２５℃から６００℃の範囲内である。
【００３１】
ＩＩ．有機媒体
有機媒体の主目的は、セラミックまたは他の基板に対して容易に塗布することのできるような形態にある組成物の微細に分割された固体の分散のためのビヒクルとして役立つことである。従って、有機媒体は、第一に、適度な安定度を有してその中に固体を分散可能であるものでなければならない。第二に、有機媒体のレオロジー特性は分散物に対して良好な塗布特性を与えるようなものでなければならない。有機媒体は、有機溶媒ベースであるか、または水性ベースであることのできる分散ビヒクルを含む。
【００３２】
Ｄ．溶媒
水、水と有機溶媒との混合物、単一の有機溶媒または有機溶媒の混合物であってもよい有機媒体の溶媒成分は、その中にポリマーおよび他の有機成分の完全な溶液を得るように選択される。溶媒は、導電体組成物の他の構成成分に対して不活性（非反応性）であるべきである。導電体組成物中における使用に好ましい溶媒は、大気圧において３００℃未満、好ましくは２００℃未満、および最も好ましくは１５０℃未満の沸点を有するべきである。そのような溶媒は、イソプロパノールのような脂肪族アルコール、そのようなアルコールのエステル類（例えばアセテートおよびプロピオネート）、パイン油およびα−テルピネオールまたはβ−テルピネオール、あるいはそれらの混合物のようなテルペン類、エチレングリコールおよびそのエステル類（エチレングリコールモノブチルエーテルおよびブチルセロソルブアセテートのようなもの）、カルビトールエステル類（ブチルカルビトール、ブチルカルビトールアセテートおよびカルビトールアセテートのようなもの）、および他の好適な溶媒を含む。
【００３３】
Ｅ．ＵＶ−硬化可能／熱硬化可能モノマー
慣用のＵＶ−効果可能メタクリレートモノマーを、本発明において用いてもよい。大部分の慣用のＵＶ−硬化可能モノマーは、熱硬化可能でもある。モノマー成分は、導電体組成物の総重量を基準にして１−１０重量％の量で存在する。そのような好ましいモノマーは、トリエチロールプロパンエトキシトリアクリレート、ｔ−ブチルアクリレートおよびメタクリレート、１，５−ペンタンジオールジアクリレートおよびジメタクリレート、Ｎ，Ｎ−ジエチルアミノエチルアクリレートおよびメタクリレート、エチレングリコールジアクリレートおよびジメタクリレート、１，４−ブタンジオールジアクリレートおよびジメタクリレート、ジエチレングリコールジアクリレートおよびジメタクリレート、ヘキサメチレングリコールジアクリレートおよびジメタクリレート、１，３−プロパンジオールジアクリレートおよびジメタクリレート、デカメチレングリコールジアクリレートおよびジメタクリレート、１，４−シクロヘキサンジオールジアクリレートおよびジメタクリレート、２，２−ジメチロールプロパンジアクリレートおよびジメタクリレート、グリセロールジアクリレートおよびジメタクリレート、トリプロピレングリコールジアクリレートおよびジメタクリレート、グリセロールトリアクリレートおよびトリメタクリレート、トリメチロールプロパントリアクリレートおよびトリメタクリレート、ペンタエリトリトールトリアクリレートおよびトリメタクリレート、ポリオキシエチル化トリメチロールプロパントリアクリレートおよびトリメタクリレートおよび特許文献４に開示されているような類似化合物、２，２−ジ（ｐ−ヒドロキシ−フェニル）−プロパンジアクリレート、ペンタエリトリトールテトラアクリレートおよびテトラメタクリレート、２，２−ジ−（ｐ−ヒドロキシフェニル）−プロパンジメタクリレート、トリエチレングリコールジアクリレート、ポリオキシエチル−２，２−ジ−（ｐ−ヒドロキシフェニル）プロパンジメタクリレート、ビスフェノールＡのジ−（３−メタクリルオキシ−２−ヒドロキシプロピル）エーテル、ビスフェノールＡのジ−（２−メタクリルオキシエチル）エーテル、ビスフェノールＡのジ−（３−アクリルオキシ−２−ヒドロキシプロピル）エーテル、ビスフェノールＡのジ−（２−アクリルオキシエチル）エーテル、１，４−ブタンジオールのジ−（３−メタクリルオキシ−２−ヒドロキシプロピル）エーテル、トリエチレングリコールジメタクリレート、ポリオキシプロピルトリメチロールプロパントリアクリレート、ブチレングリコールジアクリレートおよびジメタクリレート、１，２，４−ブタントリオールトリアクリレートおよびトリメタクリレート、２，２，４−トリメチル−１，３−ペンタンジオールジアクリレートおよびジメタクリレート、１−フェニルエチレン−１，２−ジメタクリレート、ジアリルフマレート、スチレン、１，４−ベンゼンジオールジメタクリレート、１，４−ジイソプロペニルベンゼン、および１，３，５−トリイソプロペニルペンゼンを含む（特許文献４参照）。同様に有用なものは、少なくとも３００の重量平均分子量を持つエチレン性不飽和化合物であり、例えば、２から１５炭素を有するアルキレングリコールまたは１から１０個のエーテル結合を有するポリアルキレンエーテルグリコールから調製されるアルキレンまたはポリアルキレングリコールジアクリレート、および特許文献５において開示されているようなもの、例えば、複数のフリーラジカル重合可能なエチレン性結合を有するもの（特に末端結合として存在する場合）である（特許文献５参照）。特に好ましいモノマーは、ポリオキシエチル化トリメチロールプロパントリアクリレート、エチル化ペンタエリトリトールトリアクリレート、ジペンタエリトリトールモノヒドロキシペンタアクリレート、および１，１０−デカンジオールジメタクリレートである。
【００３４】
Ｆ．光開始剤
光開始剤は、周囲温度における化学線に対する曝露時にフリーラジカルを発生させるものである。光開始剤の多くは、加熱時にも同様に分解して、フリーラジカルを発生させ、それは次いでモノマーの硬化を開始する。開始剤は、共役炭素環式環系中に２つの環内炭素原子を有する化合物である置換または無置換多核キノン類、例えば２−ベンジル−２−（ジメチルアミノ）−１−（４−モルホリノフェニル）−１−ブタノン、２，２−ジメトキシ−２−フェニルアセトフェノン、９，１０−アントラキノン、２−メチルアントラキノン、２−エチルアントラキノン、２−ｔｅｒｔ−ブチルアントラキノン、オクタメチルアントラキノン、１，４−ナフトキノン、９，１０−フェナントレンキノン、ベンズ（ａ）アントラセン−７，１２−ジオン、２，３−ナフタセン−５，１２−ジオン、２−メチル−１，４−ナフトキノン、１，４−ジメチルアントラキノン、２，３−ジメチルアントラキノン、２−フェニルアントラキノン、２，３−ジフェニルアントラキノン、レテンキノン、７，８，９，１０−テトラヒドロナフトラセン−５，１２−ジオン、および１，２，３，４−テトラヒドロベンズ（ａ）アントラセン−７，１２−ジオンを含むが、それらに限定されるものではない。たとえ、いくつかは８５℃ほどの低さの温度で熱的に活性である可能性があるとしても、同様に有用であるその他の光開始剤は、特許文献６に記載されており、およびベンゾイン、ピバロインのようなビシナルケトアルドニルアルコール類、アシロインエーテル類（例えば、ベンゾインメチルおよびエチルエーテル）、α−メチルベンゾイン、α−アリルベンゾインおよびα−フェニルベンゾインを含むα−炭化水素置換芳香族アシロイン類、チオキサントンおよび／またはチオキサントン誘導体、および適切な水素供与体を含む（特許文献６参照）。特許文献７、８、９、１０、１１、および１２に開示される光還元可能染料および還元剤は、特許文献１３、１４および１５に記載されるようなフェナジン、オキサジン、およびキノン類の染料、ミヒラーケトン、ベンゾフェノン、水素供与体を伴う２，４，５−トリフェニルイミダゾリル二量体（ロイコ染料を含む）およびそれらの混合物と同様に、開始剤として用いることができる（特許文献７−１５参照）。光開始剤および光阻害剤とともに、同じく有用であるものは、特許文献１６に開示される増感剤である（特許文献１６参照）。光開始剤または光開始剤系は、インクの総重量を基準として０．０５から５重量％の範囲で存在する。
【００３５】
Ｇ．他の添加剤
また、有機媒体は、しばしば１つまたは複数の添加剤を含有する。分散剤（dispersants）、安定剤、離型剤、分散剤（dispersing agents）、剥離剤（stripping agent）、消泡剤および湿潤剤を含む追加成分が、組成物中に存在していてもよい。
導電体組成物に低沸点溶媒を用いる場合、数パーセントの高沸点溶媒を用いて、インクジェットプリンタのノズル先端における乾燥を防止してもよい。
【００３６】
一般的なインク組成物の調製
インク組成物は、インクジェット用途に好適な粘稠度を有するように処方される。組成物は、有機ポリマー、溶媒または水、および他の有機成分を、混合容器中で混合することにより調製される。混合物は、全成分が溶解するまで攪拌される。この時点における粘度を、調整することができる。次に、有機媒体に対して無機材料を添加する。次に、無機粉末が有機媒体により湿潤されるまで、全組成物を混合する。混合物は、一般に超音波を用いて分散される。しかしながら、マイクロフリューダイザ、ボールミル粉砕のような他の分散技術を用いてもよい。この時点での粘度を適切な分散ビヒクル（溶媒、水、またはそれらの混合物）を用いて調整して、インクジェット処理に関する最適な粘度を達成することが可能である。インク組成物の粘度は、約２５℃から約３５℃の温度において、５ｍＰａ・ｓから５０ｍＰａ・ｓまでの範囲で変動してもよい。本発明の組成物は、組成物中の電気的機能性粒子（機能性材料）が容易に沈降せず、かつ組成物の継続した攪拌なしに安定したインクジェット印刷を可能にするような良好な分散特性を有する。
【００３７】
基板に対するインク組成物の塗布
インク組成物は、典型的には、印刷される直前に、または印刷のためにアプリケーションパッケージに配置される直前に、５μｍのフィルターを通してろ過される。アプリケーションパッケージは、カートリッジおよび本発明の組成物を含み、前記カートリッジは、インクジェットシステム（インクジェットプリンタ）を用いた組成物の分散に好適である。カートリッジは、インクを保持するために用いられる。典型的には、カートリッジは、インク組成物を放出するための放出口すなわち排出口と、インク組成物の放出の制御を可能にするための電気的接続部とを含む。場合によっては、カートリッジは印刷ヘッドそのものを包含してもよい。印刷ヘッドは、本発明のインク組成物のようなインクの滴を噴霧／印刷するのに用いられる一連のノズルを含む。ピエゾ式のインクジェットプリンタの操作は既知である。
【００３８】
基板は、ガラス、セラミックまたはプラスチックを含む。本発明の組成物を、パターン化された配線だけでなくバイア充填物を含むさまざまなパターンにインクジェット印刷してもよい。基板表面は、特殊な処理をなんら必要としない。しかしながら、表面張力を変更するように特殊処理された表面は、実施例４および５に記載されるように、より狭幅でより厚い印刷された配線をもたらす可能性がある。ガラス基板をフルオロ界面活性剤Zonyl FSP（記載に関して材料の用語集を参照のこと）を用いて洗浄することによって処理した場合、得られる印刷された導電体配線は、幅がより狭く、それでいてより厚い。処理された基板の表面張力範囲は、典型的には、１５−１００ｄｙｎ／ｃｍの間である。本発明の伝導体インク組成物に関して、１つの実施形態は、２５から６０ｄｙｎ／ｃｍの間の表面張力範囲を有する。
【００３９】
基板表面を処理する別の方法は、基板上の所望される導電体パターンに界面活性剤をインクジェット印刷し、熱を用いてそれを直ちに乾燥させることである。次いで、実施例５に記載されるように、界面活性剤のパターンの上面に導電体インク組成物を塗布する。
【００４０】
ＵＶ／熱硬化
基板の表面張力を修正することは、より狭いかつより厚い印刷された導電体配線を得るための１つの方法である。別の方法は、導電体インク組成物をＵＶ硬化可能または熱硬化可能にすることである。
【００４１】
ＵＶ硬化可能インク組成物の場合、インクが印刷される予定の基板に対して、ＵＶ光を向ける。ＵＶ硬化可能インクがインクジェットプリンタのノズルを離れた後に、インク滴は、インクを部分的に架橋した状態にさせる強烈なＵＶ光に曝される。それゆえ、インク粘度は増大し、実施例６におけるように、インク滴が基板に達する際のインクの広がりがより少なくなる。
【００４２】
熱硬化の場合、ガラス基板を１５０℃まで予熱した。導電体インク滴が基板表面に当たる際に、インク滴は硬化または架橋された状態になり、粘度増大がもたらされる。それゆえ、基板表面上でのインク広がりがより少ない。高温の基板に当たる際の溶媒の消失は、増大されるインクの粘度に関する別の機構である可能性がある。このことは、溶媒の沸点のような要因に依存する。
【００４３】
一般的な焼成プロフィール
本発明の組成物を、焼成プロフィールを用いて加工してもよい。焼成プロフィールは、厚膜ペーストおよびインクの当業者によく知られている。有機媒体または水媒体の除去および無機材料の焼結は、焼成プロフィールに依存する。プロフィールは、完成品から媒体が実質的に除去されるかどうか、および完成品において無機材料が実質的に焼結されるかどうかを決定する。本明細書中で使われる際に、「実質的に」という用語は、少なくとも目的とする使用または用途のために適切な抵抗性または導電性または誘電性を与える点に至る、少なくとも９５％の媒体の除去および無機材料の焼結を意味する。
【００４４】
試験方法
焼成されたサンプルの厚さ
印刷され、および乾燥されたサンプルを、５８０℃における１０分間のピークを有する３時間の加熱プロフィールを用いて焼成した。接触式プロフィロメータを用いて、４つの別個の点において、厚さを測定した。１パスの印刷により、２μｍの焼成された配線の厚さが得られた。焼成後、導電体配線は依然として無傷のままである。１８時間にわたる５８０℃におけるアニールの後に、いかなる抵抗増大も存在しない。
【００４５】
抵抗の測定
４点接触式導電率計により、抵抗値を測定した。
【実施例】
【００４６】
材料の用語集
I．無機材料
銀粉末  −  DuPontにより製造される、球状の被覆または未被覆銀粉末（Ｄ５０＝１．２μｍ）
コロイダルシリカ  −  W. R. Graceから購入されるLudox（商標登録）- am
フリット樹脂酸塩  −  OMG Americasから購入される、マグネシウムTEN-CEM 40745、鉛TEN-CEM 38514、カルシウムTEN-CEM 49649およびビスマスTEN-CEM 25382
銀樹脂酸塩  −  OGM Americasから購入されるネオデカン酸銀＃1108
【００４７】
ＩＩ．ポリマー
ポリ(ビニルピロリドン−ｃｏ−ビニルアセテート)  −  ISP Technologiesから購入されるPVP/PVA S-630（ビニルピロリドン６０％およびビニルアセテート４０％のコポリマー、Ｋ値＝３０−５０）
ポリビニルピロリドン  −  ISP Technologiesから購入されるPVP K-90
Noveonから購入されるポリ（メタクリレート−ｃｏ−メタクリル酸）（メタクリレート８０％およびアクリル酸２０％のコポリマー、Ｍｗ＝６０００−９０００）
【００４８】
ＩＩＩ．モノマー
Sartomerから購入されるSR454（トリエチロールプロパンエトキシトリアクリレート）
【００４９】
ＩＶ．光開始剤
Ciba Specialty Chemicalsから購入される、Irgacure（商標登録）369（２−ベンジル−２−（ジメチルアミノ）−１−（４−モルホリノフェニル）−１−ブタノン）
【００５０】
Ｖ．基板表面処理のための界面活性剤
Zonyl（商標登録）FSP（DuPont由来のフッ素含有界面活性剤）
【００５１】
ＶＩ．有機溶媒
Aldrich Chemicalから購入される、２−プロパノールおよびエチレングリコール
【００５２】
実施例１
２−プロパノール６７ｇおよびエチレングリコール１ｇの溶媒混合物中に、ポリ(ビニルピロリドン−ｃｏ−ビニルアセテート) ７ｇを溶解させた。次に、ポリマー溶液中に、脂肪酸で被覆された球状銀粉末（Ｄ５０＝１．２μｍ）３０ｇを添加した。そして以下の液体金属樹脂酸塩を添加した：０．３ｇのLudox（商標登録）-ａｍ、１．２ｇの鉛樹脂酸塩４９０４４、０．３ｇのカルシウム樹脂酸塩４９６４９、０．２５ｇのビスマス樹脂酸塩および０．１５ｇのマグネシウム樹脂酸塩。
【００５３】
混合物を超音波により分散させ、そして５μｍのフィルターを通してろ過した。分散物の粘度は２５℃において１８ｍＰａ・ｓである。分散物を、ピエゾインクジェットプリンタにより、清浄なガラス基板上に付着させた。ノズルのオリフィスは約７０μｍである。印刷された銀導電体配線を乾燥させ、そして５８０℃において焼成した。焼成された配線の幅と厚さは、それぞれ１６５μｍおよび１．８μｍである。焼成された配線の抵抗値は５μｍの厚さにおいて１１．５ｍΩ／□であった。また、セラミック基板を用いて、同等の結果がもたらされた。
【００５４】
該分散物は、顕著な銀粒子の沈降なしに２４時間まで安定であり、および依然として噴射することができた。約２４時間後は、単に手で混合物を振盪することにより、安定かつ噴射可能な分散物を再び得ることができる。
【００５５】
実施例２
２−プロパノール６４ｇおよびエチレングリコール１ｇの混合物中に、ポリビニルピロリドン（PVP K-90）５ｇを溶解させた。次に、ポリマー溶液中に、銀樹脂酸塩１０ｇおよび脂肪酸で被覆された球状銀粉末（Ｄ５０＝１．２μｍ）３０ｇを添加した。混合物を、超音波により分散させ、そして５μｍのフィルターを通してろ過した。分散物は安定であり、かつピエゾインクジェットプリンタにより良好に噴射することができた。
【００５６】
該分散物は、顕著な銀粒子の沈降なしに２４時間まで安定であり、および依然として噴射することができた。約２４時間後は、単に手で混合物を振盪することにより、安定かつ噴射可能な分散物を再び得ることができる。
【００５７】
実施例３
２−プロパノール６４ｇおよびエチレングリコール１ｇの混合物中に、ポリ(ビニルピロリドン−ｃｏ−ビニルアセテート)（PVP S-630）５ｇを溶解させた。次に、ポリマー溶液中に、脂肪酸で被覆された球状銀粉末（Ｄ５０＝１．２μｍ）３０ｇを添加した。混合物を、超音波により分散させ、そして５μｍのフィルターを通してろ過した。分散物は安定であり、かつピエゾインクジェットプリンタにより良好に噴射することができた。
【００５８】
該分散物は、顕著な銀粒子の沈降なしに２４時間まで安定であり、かつ依然として噴射することができた。約２４時間後は、単に手で混合物を振盪することにより、安定かつ噴射可能な分散物を再び得ることができる。
【００５９】
実施例４
実施例１で用いたものと同一のガラス基板を、DuPont由来のZonyl FSPによって洗浄し、そして室温で空気乾燥させた。次に、実施例１におけるように、同一の銀分散物を、同一のピエゾインクジェットプリンタによって、Zonyl処理された基板上に印刷した。焼成された配線の幅は１００μｍであった。焼成された厚さは２．０μｍであった。
【００６０】
実施例５
実施例１におけるように、同一のガラス基板上に対して、Zonyl FSPをインクジェット印刷した。次に、Zonylの線の上面に銀分散物をインクジェット印刷した。得られる焼成された銀配線の幅は、１１０μｍであった。
【００６１】
実施例６
Aldrich由来の２−プロパノール５３ｇと、Aldrich由来のエチレングリコール１ｇとの溶媒混合物中に、ポリ（ビニルピロリドン−ｃｏ−ビニルアセテート）（PVP S-630）５ｇを溶解させた。次に、ポリマー溶液中に、脂肪酸で被覆された球状銀粉末（Ｄ５０＝１．２μｍ）３０ｇを添加した。次いで、以下の液体金属樹脂酸塩を添加した：０．３ｇのLudox（商標登録）-am、１．２ｇ鉛樹脂酸塩４９０４４、０．３ｇのカルシウム樹脂酸塩４９６４９、０．２５ｇのビスマス樹脂酸塩および０．１５ｇのマグネシウム樹脂酸塩（すべてOMG Americas, Inc. 由来）。
【００６２】
混合物を、超音波により分散させた。次いで、３．５ｇの硬化可能モノマーSR454および０．５ｇのIrgacure369を添加し、攪拌し、そして５μｍのフィルターを通してろ過した。分散物の粘度は、２５℃において２０ｍＰａ・ｓ未満である。
【００６３】
前述の分散物を、インクが衝突するのと同一の場所にＵＶ光を合焦させた状態で、ピエゾインクジェットプリンタにより、清浄なガラス基板上に付着させた。インクは基板に到達する際にＵＶ硬化により硬化され、実施例１におけるよりも狭い印刷された導電体配線をもたらした。
【００６４】
実施例７
２−プロパノール５９ｇおよびエチレングリコール１ｇの溶媒混合物中に、ポリ(ビニルピロリドン−ｃｏ−ビニルアセテート)（PVP S-630） ５ｇを溶解させた。次に、ポリマー溶液中に、脂肪酸で被覆された球状銀粉末（Ｄ５０＝１．２μｍ）３０ｇを添加した。そして、以下の金属樹脂酸塩を添加した：０．３ｇのLudox（商標登録）‐am、１．２ｇの鉛樹脂酸塩４９０４４、０．３ｇのカルシウム樹脂酸塩４９６４９、０．２５ｇのビスマス樹脂酸塩および０．１５ｇのマグネシウム樹脂酸塩（すべてOMG Americas, Inc. 由来）。
【００６５】
混合物を、超音波により分散させた。次に、３．５ｇのSR454モノマーおよび０．５ｇのIrgacure369を添加し、攪拌し、そして５μｍのフィルターを通してろ過した。分散物の粘度は、２５℃において２０ｍＰａ・ｓ未満である。分散物を、１５０℃まで予熱した清浄なガラス基板上にインクジェット付着させた。分散物は、分散物中のメタクリレートモノマーの熱硬化のために硬化し、実施例１におけるよりも狭い導電体配線をもたらした。これは、実施例１の導電体配線よりも最大３０％狭いことが可能である。
【００６６】
実施例８
水７．６８ｇ中にポリビニルピロリドン（PVP K-90）０．３２ｇを溶解させた。次に、ポリマー水溶液中に、脂肪酸で被覆された球状銀粉末（Ｄ５０＝１．２μｍ）２．０ｇを添加した。混合物を超音波により分散させ、そして５μｍのフィルターを通してろ過した。必要な場合には、トリエチルアミン０．０１ｇを添加して、ろ過前の発泡を低減させた。分散物は安定であり、かつピエゾインクジェットプリンタにより良好にインクジェット印刷することができた。
【００６７】
分散物は、顕著な銀粒子の沈降なしに２４時間まで安定であり、かつ依然として噴射することができた。約２４時間後には、単に手で混合物を振盪することにより、安定かつ噴射可能な分散物を再び得ることができる。
【００６８】
実施例９
２−プロパノール５４ｇおよびエチルグリコール１ｇの混合物中に、ポリビニルピロリドン（PVP K‐90）２ｇおよびポリ(メチルメタクリレート) ２ｇを溶解させた。次に、ポリマー溶液中に、銀樹脂酸塩１０ｇ、および脂肪酸で被覆された球状銀粉末（Ｄ５０＝１．２μｍ）３０ｇを添加した。混合物を、超音波により分散させ、そして５μｍのフィルターを通してろ過した。分散物は安定であり、かつピエゾインクジェットプリンタにより良好に噴射することができた。
【００６９】
分散物は、顕著な銀粒子の沈降なしに２４時間まで安定であり、および依然として噴射することができた。約２４時間後は、単に手で混合物を振盪することにより、安定かつ噴射可能な分散物を再び得ることができる。